(57)【特許請求の範囲】
【請求項１】
下記１式で表される高分子単位を有することを特徴とする高分子電解質。但し、Ａ1、Ａ2はアルキレン基−（ＣＨ2）m−であり、ｍは１以上の整数であり、Ｂはプロトン酸基であり、ｎは１０〜１００００の整数である。
【化１】
0005825005.tif 000009
【請求項２】
前記プロトン酸基Ｂが、スルホン酸基、又はホスホン酸基であることを特徴とする請求項１に記載の高分子電解質。
【請求項３】
請求項１又は２に記載の高分子電解質を用いることを特徴とする高分子電解質膜。
【請求項４】
請求項１又は２に記載の高分子電解質及び請求項３に記載の高分子電解質膜の何れか一方又は双方を用いることを特徴とする燃料電池。
【請求項５】
下記２式で表されるポリマー化可能な基を有することを特徴とするイオン性材料。但し、Ａ1、Ａ2はアルキレン基−（ＣＨ2）m−であり、ｍは１以上の整数であり、Ｂはプロトン酸基であり、Ｘ1、Ｘ2は夫々独立して塩素原子、臭気原子、又はヨウ素原子の何れかである。
【化２】
0005825005.tif 000010
【発明の詳細な説明】
【技術分野】
【０００１】
本発明は、高分子電解質、高分子電解質膜、燃料電池、及びイオン性材料に関し、例えば耐久性に優れ、低加湿特性に優れた高分子電解質に好適なものである。
【背景技術】
【０００２】
固体高分子形燃料電池（以下、ＰＥＦＣ）は、環境負荷ガスの放出を削減できる動力源として、燃料電池自動車、定置用コジェネレーション、携帯電話の電源として研究開発が進められている。ＰＥＦＣでは、電池内でのプロトンの伝導が起こることによって発電反応が進行する。ＰＥＦＣにおけるプロトン伝導には水の存在は必須であり、それゆえＰＥＦＣの発電反応を進行させるためには加湿器が必要となる。燃料電池を車両などに適用する場合、車載性の観点からは加湿は小さいことが望まれるため、低加湿下でもプロトン伝導が良好に行われる電解質が求められている。ナフィオン（登録商標、デュポン社製）、アシプレックス（登録商標、旭化成株式会社製）に代表されるフッ素系樹脂電解質は、低加湿下におけるプロトン伝導性に優れており、ＰＥＦＣに汎用されている材料である。
【０００３】
しかしながら、フッ素系樹脂電解質は、フッ素からなる高分子材料であるため、リサイクル製という面で問題を有する。燃料電池自動車の普及を考えた場合、リサイクルできるかどうかという問題は重要であり、リサイクルができない材料の環境への負荷は無視することができない。更に、フッ素系樹脂電解質を単独で電解質膜として適用した場合、耐久性の点で問題がある。従って、フッ素系樹脂電解質の代替材料の必要性が高まってきている。
【０００４】
この代替材料として炭化水素系電解質の開発が近年行われてきている。炭化水素系材料は、一般的にフッ素系樹脂電解質よりも耐久性に優れ、フッ素系樹脂電解質の代替として期待される。炭化水素系電解質を用いて、低加湿で高いプロトン伝導性を有するために、例えば下記特許文献１では、液晶骨格を有する材料を用いてスルホン酸基のネットワークを形成させ、低加湿で高いプロトン伝導性を発現させることが記載されている。
【先行技術文献】
【特許文献】
【０００５】
【特許文献１】特開２００３−５５３３７号公報
【発明の概要】
【発明が解決しようとする課題】
【０００６】
しかしながら、前記特許文献１に記載されるスルホン酸型液晶モノマー材料を高分子量化したスルホン化液晶ポリマー材料は、側鎖のメソゲンがビフェニルであり、ビフェニルはオルソ位の水素原子同士が電子反発を起こし、２つの環がねじれるためにメソゲン同士のスタッキングが不安定になる。それに伴い、酸基のネットワーク形成が阻害され、より高いプロトン伝導度が達成できなくなることが懸念される。また、主鎖がメタクリル基、若しくはアクリル骨格のため、薄膜化による性能向上が望みにくい。
本発明の目的は、上記問題を解決するものであって、側鎖のメソゲンのスタッキングを促進させ、また薄膜化を可能とするため主鎖に剛直な骨格を用いることでプロトン伝導度の優れた高分子電解質、高分子電解質膜、燃料電池、及びイオン性材料を提供することである。
【課題を解決するための手段】
【０００７】
本発明者等は、上記目的を達成するべく鋭意研究を行った結果、側鎖のメソゲンを２，２’−ビピリジン骨格に変更し、主鎖をフェニレン骨格に変更した高分子電解質膜材料に着目した。
本発明のうち請求項１に記載の高分子電解質は、下記１式で表される高分子単位を有することを特徴とする高分子電解質である。但し、Ａ1、Ａ2はアルキレン基−（ＣＨ2）m−であり、ｍは１以上の整数であり、Ｂはプロトン酸基であり、ｎは１０〜１００００の整数である。
【０００８】
【化１】
0005825005.tif 000002
【０００９】
また、本発明のうち請求項２に記載の高分子電解質は、前記プロトン酸基Ｂが、スルホン酸基、又はホスホン酸基であることを特徴とする請求項１に記載の高分子電解質である。
また、本発明のうち請求項３に記載の高分子電解質膜は、請求項１又は２に記載の高分子電解質を用いることを特徴とする高分子電解質膜である。
【００１０】
また、本発明のうち請求項４に記載の燃料電池は、請求項１又は２に記載の高分子電解質及び請求項３に記載の高分子電解質膜の何れか一方又は双方を用いることを特徴とする燃料電池である。
また、本発明のうち請求項５に記載のイオン性材料は、下記２式で表されるポリマー化可能な基を有することを特徴とするイオン性材料である。但し、Ａ1、Ａ2はアルキレン基−（ＣＨ2）m−であり、ｍは１以上の整数であり、Ｂはプロトン酸基であり、Ｘ1、Ｘ2は夫々独立して塩素原子、臭気原子、又はヨウ素原子の何れかである。
【００１１】
【化２】
0005825005.tif 000003
【発明の効果】
【００１２】
本発明のうち請求項１に記載の発明は、前記１式で表される高分子単位を有することを特徴とし、高いプロトン伝導度を有し、且つ薄膜化が可能で、高い発電性能を有する高分子電解質を提供できるという顕著な効果を奏する。
本発明のうち請求項２に記載の発明は、前記プロトン酸基Ｂが、スルホン酸基、又はホスホン酸基であることを特徴とする高分子電解質であり、プロトンの解離を促進させ、プロトン伝導度を向上することができるという顕著な効果を奏する。
【００１３】
本発明のうち請求項３に記載の発明は、請求項１又は２に記載の高分子電解質から構成されることを特徴とする高分子電解質膜であり、高いプロトン伝導度、発電性能を兼ね備えた高分子電解質膜を提供することができるという顕著な効果を奏する。
本発明のうち請求項４に記載の発明は、請求項１又は２に記載の高分子電解質及び請求項３に記載の高分子電解質膜の何れか一方又は双方を用いることを特徴とする燃料電池であり、高い発電性能を備えた燃料電池を提供することができるという顕著な効果を奏する。
【図面の簡単な説明】
【００１４】
【図１】ベンゼン環のπスタック概念図である。
【図２】ビフェニルの構造図である。
【図３】２，２’−ビピリジンの構造図である。
【図４】本発明の高分子電解質膜の両面に電極触媒層を形成した膜電極結合体の断面図である。
【図５】図４の膜電極接合体を装着した燃料電池の単セルの構成を示す分解図である。
【発明を実施するための形態】
【００１５】
以下、本発明の実施形態について図面を用いて説明する。
図４は、本発明の高分子電解質膜１の両面の夫々に空気極側電極触媒層２及び燃料極側電極触媒層３を形成した膜電極接合体１２の断面図である。図５は、図４の膜電極接合体１２を装着した燃料電池の単セル１１の分解図であり、図中の符号４は空気極側ガス拡散層、符号５は燃料極側ガス拡散層、符号６は空気極、符号７は燃料極、符号８はガス流路、符号９は冷却水流路、符号１０はセパレータである。
【００１６】
以下に、本発明のイオン伝導性高分子及びそれを用いた膜電極結合体について説明する。なお、本発明は、以下に記載する各実施形態の限定されるものではなく、当業者の知識に基づいて設計の変更などの変形を加えることも可能であり、そのような変形が加えられた実施形態も本発明の範囲に含まれうるものである。
芳香族化合物は、一般的に芳香環上に非局在化したπ電子同士が相互作用することで、図１に示すように、芳香環の面と面を重ね合わせるように分子間でのスタック（πスタック）を形成することが知られている。この図では、上下のベンゼン環の炭素原子同士が互いに重なり合う配座の例を示している。液晶分子のメソゲンは、このスタックの形成を利用し、秩序構造を形成している。即ち、液晶分子が集合体を形成する上では、スタックの形成の促進が重要である。
【００１７】
本発明では、連結基を介してメソゲンにプロトン酸基が結合しており、メソゲンのネットワークが直接プロトンのネットワークになりうる。従って、メソゲンのスタックの形成を更に促進することで、分子内のプロトンの輸送を効率よく行うことができ、プロトン伝導度を向上することができる。
通常、メソゲンとして用いられることが多いビフェニルは、図２に示すように、ベンゼン環同士が結合している炭素の隣（オルソ位）の炭素に結合した水素同士が電子反発を起こし、隣り合う環同士が約５０°ねじれることが知られている。よりスタックを形成しやすくするためには、このねじれを解消してやる必要がある。
【００１８】
本発明の高分子電解質は、メソゲンのビフェニルを２，２’−ビピリジンに変更している。２，２’−ビピリジンは、図３に示すように、ビフェニルのオルソ位の水素をそれぞれの環から１つずつなくした構造をしており、ビフェニルのような水素同士の電子反発を起こすことがないため、隣り合う環同士のねじれは殆ど起こらず、環同士はほぼ同一平面上にある。加えて、ピリジン環の窒素原子が隣の環のオルソ位の水素と水素結合を形成し、このねじれのない平面的な構造を安定化させることができる。
【００１９】
以下に、本発明の燃料電池の薄膜化可能で耐久性に優れた高分子電解質膜の製造方法について説明する。なお、本発明は、以下に記載する各実施形態に限定されるものではなく、当業者の知識に基づいて設計の変更などの変形を加えることも可能であり、そのような変形が加えられた実施形態も本発明の範囲に含まれうるものである。
【００２０】
［化合物の合成］
前記２式中のＡ1、Ａ2、Ｂは、前記１式で定義されたものと同義であり、Ｘ1及びＸ2は夫々独立して塩素原子、臭素原子、又はヨウ素原子の何れかである。Ｘ1及びＸ2は同一であっても、異なっていてもよいが、同一であることが好ましい。
前記２式のモノマー製造方法は特に限定されないが、例えばＡ1がエチレン基−（ＣＨ2）2−、Ａ2がプロピレン基−（ＣＨ2）3−、及びＢがスルホン酸基である場合、以下のようにして合成できる。まず、４，４’ジヒドロキシ−２，２’−ビピリジンを用意し（合成はJournal of Medicinal Chemistry, 44, 1396(2001)を参照）、これと無機塩基及びプロパンスルトンを反応させることにより、下記３式を得ることができる。
【００２１】
【化３】
0005825005.tif 000004
【００２２】
この際の反応条件は、特に限定されるものではないが、反応温度は２５〜８０℃が好ましい。反応時間は１０〜４８時間で行うのが好ましい。反応は、大気雰囲気下でも窒素雰囲気下でも問題ない。反応溶媒としては、良溶媒であることが望ましく、より好ましくは、アルコール系溶媒であることが望ましい。アルコール系溶媒としては、例えばエタノール、メタノール、１−プロパノール、２−プロパノール、１−ブタノールが挙げられる。
【００２３】
塩基としては、強塩基であることが望ましく、例えば水酸化ナトリウム、水酸化カリウムなどが挙げられる。塩基の量は４，４’−ジヒドロキシ−２，２’−ビピリジン１００モル％に対して、５０〜１００モル％であることが好ましく、７０〜９０モル％であることがより好ましい。
次に、下記４式で示される化合物を用意する。ここで、Ｘは夫々塩基原子、臭素原子、又はヨウ素原子の何れかである。
【００２４】
【化４】
0005825005.tif 000005
【００２５】
前記３式で示される化合物を無機塩基で処理し、前記４式に示される化合物を反応させることで、下記５式に示されるモノマー化合物を得ることができる。
【００２６】
【化５】
0005825005.tif 000006
【００２７】
この際の反応条件は、特に限定されるものではないが、反応温度は２５〜８０℃が好ましい。反応時間は１０〜４８時間で行うのが好ましい。反応は、大気雰囲気下でも窒素雰囲気下でも問題ない。反応溶媒としては、良溶媒であることが望ましく、より好ましくは、極性の高い溶媒であることが望ましい。極性の高い溶媒としては、例えばジメチルスルホキシド、ジメチルホルムアミド、ジメチルアセトアミド、Ｎ−メチルピロリドンなどが挙げられる。
【００２８】
塩基としては、強塩基であることが望ましく、例えば水酸化ナトリウム、水酸化カリウムなどが挙げられる。塩基の量は前記４式に示される化合物１００モル％に対して、５０〜１００モル％であることが好ましく、８０〜１００モル％であることがより好ましい。
このモノマーの重合は、特に限定されるものではないが、特定の触媒の存在下に反応させることが好ましい。この際使用される触媒は、遷移金属化合物を含む触媒系であり、この触媒系としては、配位子成分、配位子が配位された遷移金属錯体、及び還元剤を必須成分とし、更に、重合速度を上げるために塩を添加してもよい。
【００２９】
配位子成分としては、トリフェニルホスフィン、２，２’−ビピリジン、１，５−シクロオクタジェン、又は１，３−ビス（ジフェニルホスフィノ）プロパンなどが挙げられる。これらのうち、トリフェニルホスフィン、２，２’−ビピリジンが好ましい。前記配位子成分である化合物は、１種単独で用いてもよく、２種以上を併用してもよい。配位子成分は、前記モノマー１００モル％に対して、１〜１００モル％であることが好ましく、１〜２０モル％であることがより好ましい。
【００３０】
配位子が配位された遷移金属錯体としては、例えば塩化ニッケルビス（トリフェニルホスフィン）、臭化ニッケルビル（トリフェニルホスフィン）、ヨウ化ニッケルビス（トリフェニルホスフィン）、硝酸ニッケルビス（トリフェニルホスフィン）、塩化ニッケル（２，２’−ビピリジン）、臭化ニッケル（２，２’−ビピリジン）、ビス（１，５−シクロオクタジェン）ニッケル、テトラキス（トリフェニルホスフィン）ニッケル、テトラキス（トリフェニルホスファイト）ニッケル、又はテトラキス（トリフェニルホスフィン）パラジウムなどが挙げられる。これらのうち、塩化ニッケルビス（トリフェニルホスフィン）、塩化ニッケル（２，２’−ビピリジン）が好ましい。遷移金属錯体は、前記モノマー１００モル％に対して、１〜１００モル％であることが好ましく、１〜２０モル％であることがより好ましい。
【００３１】
前記触媒系に使用することができる還元剤としては、例えば鉄、亜鉛、マンガン、アルミニウム、マグネシウム、ナトリウム、又はカルシウムなどが挙げられる。これらのうち、亜鉛、マグネシウム、マンガンが好ましい。これらの還元剤は、有機酸などの酸に接触させることにより、より活性化して用いることができる。還元剤は、前記モノマー１００モル％に対して、１〜１００モル％であることが好ましく、１０〜３０モル％であることがより好ましい。
【００３２】
また、前記触媒系において使用できる塩としては、フッ化ナトリウム、塩化ナトリウム、臭化ナトリウム、ヨウ化ナトリウム、硫酸ナトリウムなどのナトリウム化合物；フッ化カリウム、塩化カリウム、臭化カリウム、ヨウ化カリウム、硫酸カリウムなどのカリウム化合物；フッ化テトラエチルアンモニウム、塩化テトラエチルアンモニウム、臭化テトラエチルアンモニウム、ヨウ化テトラエチルアンモニウム、硫酸テトラエチルアンモニウムなどのアンモニウム化合物が挙げられる。これらのうち、臭化ナトリウム、ヨウ化ナトリウム、臭化カリウム、臭化テトラエチルアンモニウム、ヨウ化テトラエチルアンモニウムが好ましい。塩は、前記モノマー１００モル％に対して、１〜１００モル％であることが好ましく、１０〜３０モル％であることがより好ましい。
【００３３】
また、重合の際に用いられる触媒としては、例えばテトラヒドロフラン、シクロヘキサノン、ジメチルスルホキシド、Ｎ，Ｎ−ジメチルホルムアミド、Ｎ，Ｎ−ジメチルアセトアミド、Ｎ−メチル−２−ピロリドン、γ−ブチロラクトン、Ｎ，Ｎ−ジメチルイミダゾリジノンなどが挙げられる。これらのうち、テトラヒドロフラン、Ｎ，Ｎ−ジメチルホルムアミド、Ｎ，Ｎ−ジメチルアセトアミド、Ｎ−メチル−２−ピロリドン、Ｎ，Ｎ−ジメチルイミダゾリジノンが好ましい。これらの重合溶媒は、十分に乾燥してか用いることが好ましい。
【００３４】
重合の際の重合温度及び重合時間は、特に限定されるものではなく、分子量、重合の濃度などによって適宜設定すればよい。例えば、重量平均分子量が１０〜５０万の重合体を得ることを目的とする場合、反応効率の点から、重合温度が好ましくは２５〜８０℃、より好ましくは４０〜７０℃、重合時間が好ましくは８〜４０時間、より好ましくは１６〜３２時間で重合が行われる。重合の際の重合圧力は、特に限定されず、加圧下、常圧（大気圧）下、減圧下の何れかでよく、場合により適宜設定すればよいが、常圧下であることが好ましい。
【００３５】
このようにして得られた高分子電解質を用いて高分子電解質膜を製造する方法としては、特に限定されないが、例えば、本発明のポリフェニレン系電解質を溶剤に溶解して溶液とした後、キャスティングにより、基材上に塗布し、フィルム状に形成する方法や、所定のギャップに制御されたアプリケータを用いて塗工、成膜する方法、ダイコータを用いて成膜する方法などが挙げられる。
【００３６】
成膜にあたっては粘度を１０〜１００００Ｐａ・ｓとすることが好ましく、１０〜１０００Ｐａ・ｓとすることがより好ましい。この粘度範囲内であると、溶剤の残留量が少なく、また溶液を乾燥する際に多量の気泡が発生する確率が低いことと、レベリング効果により厚みのむらが低減できるため、安定したプロトン伝導性が確保される。
この際の電解質濃度は、分子量にもよるが、通常、２．５〜５０質量％、好ましくは７〜２５質量％である。この濃度範囲内であれば、成膜性に優れる。
【００３７】
また、この際に用いられる溶媒としては、例えばＮ−メチル−２−ピロリドン、Ｎ，Ｎ−ジメチルホルムアミド、γ−ブチルラクトン、Ｎ，Ｎ−ジメチルアセトアミド、ジメチルスルホキシド、ジメチル尿素、ジメチルイミダゾリジノンなどの非プロトン系極性溶剤、メタノール、エタノール、プロピルアルコール、ｉｓｏ−プロピルアルコール、ｓｅｃ−ブチルアルコール、ｔｅｒｔ−ブチルアルコールなどのアルコール系溶媒及びアセトン、メチルエチルケトン、シクロヘキサノンなどのケトン系溶媒などが挙げられる。これらの溶媒は、単独で用いてもよく、或いは２種以上混合させてもよい。また、これらの溶媒に水を添加したものを用いてもよい。
【００３８】
粘度を調整したポリマー溶液は、例えば、基材にキャストされる。キャストする基材としては、金属材料、ガラス、セラミックス、プラスチックなどが挙げられる。基材の形状は特に限定されるものではない。
基材上に形成されたフィルムは、好ましくは２５〜１４０℃、０．１〜２４時間、加熱することにより、高分子電解質膜を得ることができる。
実施例及び比較例について示す。以下、本発明を実施例により詳細に説明するが、本発明はこれに限定されるものではない。
【００３９】
［３式の合成］
窒素雰囲気下、４，４’−ジヒドロキシ−２，２’−ビピリジン９４ｇ（０．５ｍｏｌ）、プロパンスルトンを６１ｇ（０．５ｍｏｌ）及び水酸化ナトリウム１６ｇ（０．４ｍｏｌ）、メタノールを２００ｍｌ加え、４８時間攪拌した。その後、ジエチルエーテルで再沈殿させ、濾過した。濾過物をメタノールで洗い込み、前記３式を得た。
［６式の合成］
窒素雰囲気下、前記３式１６６ｇ（０．５ｍｏｌ）、２−（２，５−ジクロロフェニル）−１−ブロモエタン１２７ｇ（０．５ｍｏｌ）及び水酸化ナトリウム２０ｇ（０．５ｍｏｌ）、ジメチルスルホキシドを２００ｍｌ加え、４８時間攪拌した。その後、メタノールで再沈殿させ、濾過した。濾過物をメタノールで洗い込み、下記６式を得た。
【００４０】
【化６】
0005825005.tif 000007
【００４１】
［実施例１］
［７式の合成］
窒素雰囲気下、前記６式７．６ｇ（１５ｍｍｏｌ）、トリフェニルホスフィン１．５ｇ（５．６ｍｍｏｌ）、ヨウ化ナトリウム０．３ｇ（２ｍｍｏｌ）、亜鉛１．３ｇ（２０ｍｍｏｌ）、ビス（トリフェニルホスフィン）ニッケル（II）ジクロリド０．３１ｇ（０．４８ｍｍｏｌ）を加え、溶媒として２０ｍｌのジメチルホルムアミドを加え、６０℃で２４時間攪拌した。反応物をメタノールで再沈し、固体を濾別した後、濃塩酸でプロトンフォームした。更に純水で濾液のｐＨが７になるまで洗浄した後、固体を減圧乾燥し、下記７式を得た。
【００４２】
【化７】
0005825005.tif 000008
【００４３】
以下、本発明を比較例により詳細に説明するが、本発明はこれらに限定されるものではない。
［９−ブロモ−１−デセンの合成］
５００ｍｌの三角フラスコにベンゼン１００ｍｌ及びピリジン１．０ｇを加え、９−デセン−１−オール２５ｇ（０．１６ｍｏｌ）を溶解した。次に、三臭化リン４３．２ｇ（０．１６ｍｏｌ）を溶解させたベンゼン溶液１００ｍｌを氷冷下でゆっくりと滴下した後、室温で１８時間攪拌した。その後、反応液を氷水中に注ぎ、ジエチルエーテル３００ｍｌで抽出した。ここで得たエーテル−ベンゼン混合液は無水硫酸ナトリウムで一晩脱水した。吸引濾過により硫酸ナトリウムを除き、エーテル−ベンゼンを減圧除去し、残渣を減圧蒸留して目的物９−ブロモ−１−デセンを得た。
【００４４】
［４−（９−デセニルオキシフェニル）フェノールの合成］
水酸化ナトリウム３．４０ｇ（０．０８ｍｏｌ）を１００ｍｌのエタノールに溶解させた。この溶液を、４，４’−ビフェノール１４．９ｇ（０．０８ｍｏｌ）を溶解させた１００ｍｌエタノールに少量ずつ加え、エタノールを減圧除去した。残渣を１５０ｍｌジメチルホルムアミドに窒素気流下で加温して溶解させた（Ａ液）。前述のようにして調整した９−ブロモ−１−デセン１５．８ｇ（０．０７２ｍｏｌ）、フェノチアジン０．１ｇを３０ｍｌのＤＭＦに溶解させた（Ｂ液）。窒素雰囲気下でよく撹拌しながら、Ａ液にＢ液を３０分程度かけて加え、４０℃で２４時間反応させた。反応終了後、反応液を冷却し、３００ｍｌの１０％冷却塩酸で洗浄した後、３００ｍｌのエーテルで抽出し、次いで１００ｍｌの冷蒸留水で洗浄した。エーテル層は無水硫酸ナトリウムで一晩脱水する。残渣に３００ｍｌのヘキサンを加え、濾過により沈殿物を得る。次いで２００ｍｌのベンゼンを加え、ベンゼン可溶部分を、ベンゼンを用いたカラムクロマトグラフィーで精製して４−（９−デセニルオキシフェニル）フェノールを得た。
【００４５】
［３−［６−（９−デセニルオキシ）ビフェニルオキシ］プロピルスルホン酸の合成］
ジメチルホルムアミド３０ｍｌ中に重合禁止剤フェノチアジン０．０５ｇを溶解させた。そこへ、１，８−ジアザビシクロ[５，４，０]−７−ウンデンセン（ＤＢＵ）１．２２ｇ（０．００８ｍｏｌ）と４−（９−デセニルオキシフェニル）フェノール０．６５ｇ（０．００２ｍｏｌ）、３−ブロモプロパンスルホン酸ナトリウム１．８ｇ（０．００８ｍｏｌ）を溶解させ、窒素雰囲気下、５０℃で４８時間撹拌した。反応終了後、溶媒を濃縮し、ジエチルエーテルを加え、濾過することにより沈殿を得た。次に、沈殿を蒸留水でよく洗浄した。次に、洗浄後の沈殿を６ｍｏｌ／ＬのＨＣｌ中で２４時間撹拌後、遠心分離機により沈殿を得て、この沈殿をジエチルエーテルで洗浄後、乾燥して３−[６−（９−デセニルオキシ）ビフェニルオキシ]プロピルスルホン酸を得た。
【００４６】
［比較例１］
［３−［６−（９−デセニルオキシ）ビフェニルオキシ］プロピルスルホン酸の高分子量化］
窒素雰囲気下、３−[６−（９−デセニルオキシ）ビフェニルオキシ]プロプルスルホン酸を４８８ｍｇ（１ｍｍｏｌ）、開始剤であるＡＩＢＮを６．６ｍｇ（０．０４ｍｍｏｌ）加え、ジメチルスルホキシドを４．８ｍｌ加えた。その後、６０℃で６０時間熱重合して高分子量化させた。その後、アセトンで再沈殿させ、ポリマーを得た。
【００４７】
［ポリマーの製膜］
前記７式、３−［６−（９−デセニルオキシ）ビフェニルオキシ］プロピルスルホン酸ポリマーをジメチルスルホキシドに溶解させ、ガラスにキャストし、４５℃で１２時間、８０℃で１２時間、８０℃で１時間真空乾燥させることで、膜を得た。
［薄膜化］
前記７式で表わされるポリマー膜は、３−［６−（９−デセニルオキシ）ビフェニルオキシ］プロピルスルホン酸ポリマーから得られる膜に比較して、薄膜化しても膜電極接合体が作製できる機械強度を有していた。
【００４８】
［プロトン伝導度の測定］
解質膜の交流抵抗は、１０ｍｍ幅の短冊状のプロトン伝導膜試料の表面に、白金線を押し当て、恒温恒湿装置中に試料を保持し、白金線間の交流インピーダンス測定から求めた。すなわち、温度８０℃、相対湿度３０％の環境下でインピーダンスを測定した。実施例１のプロトン伝導度は、比較例１と比べて大きく向上した。
【産業上の利用可能性】
【００４９】
本発明は、電気自動車、燃料電池自動車などの自動車、ノートパソコン、携帯電話、携帯情報端末などのモバイル機器、家庭用発電装置などの発電源として用いられる固体高分子形燃料電池を構成する高分子電解質膜として利用できる。
【符号の説明】
【００５０】
１  高分子電解質
２  空気極側電極触媒層
３  燃料極側電極触媒層
４  空気極側ガス拡散層
５  燃料極側ガス拡散層
６  空気極
７  燃料極
８  ガス流路
９  冷却水流路
１０  セパレータ
１１  単セル
１２  膜電極結合体
【図１】
0005825005.tif 000011
【図２】
0005825005.tif 000012
【図３】
0005825005.tif 000013
【図４】
0005825005.tif 000014
【図５】
0005825005.tif 000015